МОДИФИЦИРОВАННАЯ ПОЛИЭФИРНАЯ КОМПОЗИЦИЯ И СПОСОБ ЕЕ ПОЛУЧЕНИЯ

2
20
1. Полиэфирная композиция, содержащая полиэфирную смолу и модификатор полиэфирной смолы на основе наночастиц оксидов, содержащий непредельные С-С углеводородные группы, ковалентно связанные с поверхностью указанных наночастиц через кислород.
2
16
2. Полиэфирная композиция по п.1, отличающаяся тем, что указанная полиэфирная смола содержит модификатор полиэфирной смолы на основе наночастиц оксидов, связанный посредством ковалентной связи с указанной полиэфирной смолой через С-С, углеводородный фрагмент модификатора, содержащий по меньшей мере одну гидроксильную группу.
3. Полиэфирная композиция по п.1, отличающаяся тем, что указанная полимерная смола представляет собой насыщенную или ненасыщенную полиэфирную смолу.
4. Полиэфирная композиция п.1, отличающаяся тем, что указанная полимерная композиция дополнительно содержит растворитель, такой как диметакрилат триэтиленгликоля, диметакрилат этиленгликоля; и/или ингибитор полимеризации, такой как гидрохинон, и/или эпоксидную смолу.
2
2
3
2
2
2
2
3
2
4
5. Полиэфирная композиция по п.1, отличающаяся тем, что указанные наночастицы оксидов представляют собой частицы оксидов, содержащие на поверхности свободные гидроксильные группы, такие как SiO, AlO, MgO, ZrO, СеО, TiO, ZnO, FeO, FeO, FeO и SnO.
6. Полиэфирная композиция по п.1, отличающаяся тем, что размер указанных наночастиц оксидов составляет от примерно 1 до примерно 100 нм.
2
20
2
20
2
20
2
20
2
20
7. Полиэфирная композиция по п.1, отличающаяся тем, что указанные непредельные С-С углеводородные группы представляют собой остаток С-С непредельного алифатического углеводорода, например С-С алкен, С-С алкин или С-С циклоалкен.
2
16
2
16
8. Полиэфирная композиция по п.2, отличающаяся тем, что указанный С-С углеводородный фрагмент, содержащий по меньшей мере одну гидроксильную группу, представляет собой остаток С-С двух- или многоатомного спирта.
2
16
1
16
9. Полиэфирная композиция по п.8, отличающаяся тем, что между наночастицей оксида и С-С углеводородным фрагментом, содержащим гидроксильную группу, присутствует линкер, например, остаток кремнийорганического соединения или C-C алкана.
2
20
10. Полиэфирная композиция по п.1, содержащая от 0,01 до 15 мас.% модификатора полиэфирной смолы на основе наночастиц оксидов, содержащих непредельные С-C углеводородные группы, ковалентно связанные с поверхностью указанных наночастиц.
11. Способ получения полиэфирной композиции, включающий
а) обеспечение полиэфирной смолы;
2
20
б) объединение указанной полиэфирной смолы с модификатором полиэфирной смолы на основе наночастиц оксидов, содержащим непредельные С-C углеводородные группы, ковалентно связанные с поверхностью указанных наночастиц через кислород.
2
16
12. Способ по п.11, отличающийся тем, что указанная полиэфирная смола содержит модификатор полиэфирной смолы на основе наночастиц оксидов, связанный посредством ковалентной связи с указанной полиэфирной смолой через С-C углеводородный фрагмент указанного модификатора, содержащий по меньшей мере одну гидроксильную группу.
13. Способ по п.11, дополнительно включающий добавление в полиэфирную композицию растворителя, такого как диметакрилат триэтиленгликоля, диметакрилат этиленгликоля, и/или ингибитора полимеризации, такого как гидрозинон, и/или эпоксидной смолы.
2
16
2
16
2
16
14. Способ по п.12, отличающийся тем, что указанный модификатор на основе наночастиц оксидов, содержащий C-C углеводородный фрагмент, содержащий по меньшей мере одну гидроксильную группу, получен а) путем галогенирования поверхностных гидроксильных групп наночастиц оксидов с последующим замещением галогена C-C двух- или многоатомным спиртом, б) путем взаимодействия гидроксильных групп наночастиц оксидов с дигалогенсодержащим C-C углеводородом с последующим гидролизом остаточного галогена до гидроксильной группы.
2
16
15. Модифицированная полиэфирная смола, содержащая модификатор на основе наночастиц оксидов, связанный посредством ковалентной связи с указанной полиэфирной смолой через C-C углеводородный фрагмент, содержащий по меньшей мере одну свободную гидроксильную группу.
2
16
2
16
16. Полиэфирная смола по п.15, отличающаяся тем, что указанный C-C углеводородный фрагмент, содержащий по меньшей мере одну гидроксильную группу, представляет собой остаток C-C двух- или многоатомного спирта.
2
16
1
16
17. Полиэфирная смола по п.16. отличающаяся тем, что между наночастицей оксида и C-C углеводородным фрагментом, содержащим гидроксильную группу, присутствует линкер, например, остаток кремнийорганического соединения или C-C алкана.
2
2
3
2
2
2
2
3
2
4
18. Полиэфирная смола по п.16, отличающаяся тем, что указанные наночастицы оксидов представляют собой частицы оксидов, содержащие на поверхности свободные гидроксильные группы, такие как SiO, AlO, MgO, ZrO, СеО, TiO, ZnO, FeO, FeO, FeO и SnO.
19. Способ получения модифицированной полиэфирной смолы, включающий
2
16
а) обеспечение модификатора полиэфирной смолы на основе наночастиц оксидов, содержащего С-С углеводородный фрагмент, содержащий по меньшей мере одну гидроксильную группу;
2
16
2
20
б) конденсацию С-С двух- или многоатомного спирта и С-С двух- или многоосновной органической кислоты или ее ангидрида с получением олигоэфира;
в) поликонденсацию полученного олигоэфира с модификатором со стадии а).
20. Способ по п.19, дополнительно включающий добавление в модифицированную полиэфирную смолу растворителя, такого как диметакрилат триэтиленгликоля, диметакрилат этиленгликоля, и/или ингибитора полимеризации, такого как гидрозинон, и/или эпоксидной смолы.
2
16
2
16
2
16
21. Способ по п.19, отличающийся тем, что указанный модификатор на основе наночастиц оксидов, содержащий С-С углеводородный фрагмент, содержащий по меньшей мере одну гидроксильную группу, получен а) путем галогенирования поверхностных гидроксильных групп наночастиц оксидов с последующим замещением галогена С-С двух- или многоатомным спиртом, или б) путем взаимодействия гидроксильных групп наночастиц оксидов с дигалогенсодержащим С-С углеводородом с последующим гидролизом остаточного галогена до гидроксильной группы.
1
16
2
20
2
20
22. Способ по п.19, отличающийся тем, что двух- или многоатомный спирт представляет собой С-С алкандиол, а С-С двух- или многоосновная органическая кислота или ангидрид представляет собой С-С дикарбоновую или многоосновную кислоту или ее ангидрид.
2
2
3
2
2
2
2
3
2
4
2
20
23. Модификатор полиэфирной смолы на основе наночастиц оксидов, выбранных из группы, состоящей из SiO, AlO, MgO, ZrO, СеО, TiO, ZnO, FeO, FeO, FeO и SnO, содержащий непредельные С-С углеводородные группы, ковалентно связанные с поверхностью указанных наночастиц через кислород.
24. Модификатор по п.23, отличающийся тем, что размер указанных наночастиц оксидов составляет от приметно 1 до примерно 100 нм.
2
20
2
20
25. Модификатор по п.23, отличающийся тем, что указанные непредельные С-С углеводородные группы представляют собой остатки С-С непредельных алифатических углеводородов.
2
20
2
20
2
20
2
20
26. Модификатор по п.25, отличающийся тем, что С-С непредельный алифатический углеводород представляет собой С-С алкен, С-С алкин или С-С циклоалкен.
27. Модификатор по п.23, полученный путем замещения гидроксильных групп на наночастице оксида углеводородом, содержащим ненасыщенную связь и реакционноспособную, предпочтительно концевую, галогеновую группу.
2
20
1
16
28. Модификатор по п.23, отличающийся тем, что между наночастицей оксида и непредельными С-С углеводородными группами присутствует линкер, например, остаток кремнийорганического соединения или С-С алкана.
2
2
3
2
2
2
2
3
2
4
2
20
29. Способ получения модификатора полиэфирной смолы, включающий взаимодействие наночастиц оксидов, выбранных из группы, состоящей из SiO, AlO, MgO, ZrO, СеО, TiO, ZnO, FeO, FeO, FeO и SnO, с непредельным С-С углеводородом, содержащим галогеновую группу.
2
20
2
20
30. Способ по п.29, отличающийся тем, что указанный непредельный С-С углеводород представляет собой остаток С-С непредельного алифатического углеводорода.
2
20
2
20
2
20
2
20
31. Способ по п.30, отличающийся тем, что С-С непредельный алифатический углеводород представляет собой С-С алкен, С-С алкин или С-С циклоалкен.
32. Способ по п.29, отличающийся тем, что способ дополнительно включает стадию подготовки поверхности наночастиц оксидов при температуре 120-200°С.
33. Способ по п.29, отличающийся тем, что взаимодействие наночастиц оксидов с непредельным углеводородом, содержащим галогеновую группу, проводят при температуре от 100 до 250ºС.
34. Способ по п.29, отличающийся тем, что размер указанных наночастиц оксидов составляет от примерно 1 до примерно 100 нм.
35. Изделие, полученное в результате отверждения полиэфирной композиции по любому из пп.1-10.
36. Изделие по п.35, представляющее собой композиционный материал, такой как волокнистый композиционный материал, наполненный композиционный материал или слоистый композиционный материал.
37. Применение полиэфирной композиции по п.1 для получения композиционного материала.